(57)【特許請求の範囲】
【請求項１】
下記一般式（１）で示される含フッ素有機ケイ素化合物。
【化１】
0004055397.tif 000010
〔式中、Ｒは独立に−（ＣＨ2）a−Ｒｆ（但し、Ｒｆは炭素数１〜１２の１価のパーフルオロアルキル基又はパーフルオロオキシアルキル基であり、ａは２又は３である。）であり、Ｘは−ＯＳｉ（ＣＨ3）2Ｈであり、ｎは０又は１である。〕
【発明の詳細な説明】
【０００１】
【発明の属する技術分野】
本発明は、付加反応の架橋剤として有効である新規な含フッ素有機ケイ素化合物に関する。
【０００２】
【従来の技術及び発明が解決しようとする課題】
付加反応硬化型ゴム組成物は、通常、ビニル基等のアルケニル基を有するベースポリマーと、ケイ素原子に直接結合する水素原子（即ち、ＳｉＨ基）を３個以上有する化合物と、白金系触媒等の付加反応触媒とを含有し、上記ベースポリマーのアルケニル基に上記ＳｉＨ基が付加して、硬化するものである。
【０００３】
この場合、ＳｉＨ基を有する公知の含フッ素有機ケイ素化合物としては、次のものが挙げられる。即ち、下記式で示されるようにフルオロアルキル置換基を有するＳｉ原子に酸素原子を介して３個のＳｉＨ基が結合している構造のものである（特開平３−１９７４８４号公報）。
【化２】
0004055397.tif 000002
【０００４】
この化合物は、フルオロアルキル基を有するため、フッ素含有率の高いベースポリマーと相溶することができる。特にパーフルオロポリエーテルを末端変性したベースポリマーを用いる場合には、架橋剤として大変有用である。
【０００５】
ところで、付加反応硬化型ゴム組成物の硬化後のゴム物性、特に硬さ及びモジュラスは、ベースポリマーの分子量と架橋剤１分子中に含まれるＳｉＨ基の数によって支配される。即ち、同じベースポリマーを用いる限り、上記の化合物を架橋剤として用いると、限られた範囲の硬さ及びモジュラスの硬化物しか得ることができないという問題点があった。
【０００６】
本発明は、上記事情に鑑みなされたもので、フッ素含有率の高いベースポリマーとの相溶性に優れ、ＳｉＨ基を４個以上有する含フッ素有機ケイ素化合物を提供することを目的とする。
【０００７】
【課題を解決するための手段及び発明の実施の形態】
本発明者らは、上記目的を達成するため鋭意検討を行った結果、フルオロアルキル置換基を有するトリクロロシランとジメチルクロロシランの共加水分解により、下記一般式（１）で示される、フルオロアルキル置を含有し、かつ１分子中に４個以上のＳｉＨ基を有する含フッ素有機ケイ素化合物が得られ、この含フッ素有機ケイ素化合物は、フッ素含有率の高いベースポリマーとの相溶性に優れることを知見し、本発明をなすに至った。
【０００８】
従って、本発明は、下記一般式（１）で示される含フッ素有機ケイ素化合物を提供するものである。
【化３】
0004055397.tif 000003
〔式中、Ｒは独立に−（ＣＨ2）a−Ｒｆ（但し、Ｒｆは炭素数１〜１２の１価のパーフルオロアルキル基又はパーフルオロオキシアルキル基であり、ａは２又は３である。）であり、Ｘは−ＯＳｉ（ＣＨ3）2Ｈであり、ｎは０又は１である。〕
【０００９】
以下、本発明につき更に詳しく説明する。
本発明の含フッ素有機ケイ素化合物は、下記一般式（１）で示されるものである。
【化４】
0004055397.tif 000004
〔式中、Ｒは独立に−（ＣＨ2）a−Ｒｆ（但し、Ｒｆは炭素数１〜１２の１価のパーフルオロアルキル基又はパーフルオロオキシアルキル基であり、ａは２又は３である。）であり、Ｘは−ＯＳｉ（ＣＨ3）2Ｈであり、ｎは０又は１である。〕
【００１０】
ここで、Ｒは独立に−（ＣＨ2）a−Ｒｆ（但し、Ｒｆは炭素数１〜１２の１価のパーフルオロアルキル基又はパーフルオロオキシアルキル基であり、ａは２又は３である。この中で、フッ素含有率の高いベースポリマーへの相溶性が高いという観点から、炭素数が４〜１２のものが好ましい。Ｒの例としては、下記のものが挙げられる。
【００１１】
【化５】
0004055397.tif 000005
【００１２】
Ｘは−ＯＳｉ（ＣＨ3）2Ｈであり、ｎは０又は１である。
【００１３】
本発明の含フッ素有機ケイ素化合物は、例えばフルオロアルキル置換基又はフルオロオキシアルキル置換基を有するトリクロロシランとジメチルクロロシランの共加水分解により合成することができる。フルオロアルキル置換基、フルオロオキシアルキル置換基を有するトリクロロシランとしては下記のものが使用できる。
【００１４】
【化６】
0004055397.tif 000006
【００１５】
共加水分解は、フルオロアルキル置換基又はフルオロオキシアルキル置換基を有するトリクロロシランとジメチルクロロシランの混合物を、塩酸水溶液中に滴下することにより行うことができる。ここで、フルオロアルキル置換基又はフルオロオキシアルキル置換基を有するトリクロロシランとジメチルクロロシランの混合比は、フルオロアルキル置換基又はフルオロオキシアルキル置換基を有するトリクロロシラン１モルに対してジメチルクロロシラン１．２〜２．５モルが好ましい。特に、ジメチルクロロシラン１．６〜２．０モルの範囲が好ましい。
【００１６】
なお、上記混合物は、予め溶媒で希釈することが好ましい。溶媒としてはトルエン、テトラヒドロフラン、１，３−ビストリフルオロメチルベンゼン、ＨＣＦＣ−２２５などが好適である。
【００１７】
塩酸水溶液は、２５〜３５％濃度のものを使用することができる。使用量は、加水分解反応で発生する塩酸を溶解しうる量（反応温度において過飽和にならない量）であれば特に制限はない。
【００１８】
滴下方法は、塩酸水溶液を攪拌しながら、フルオロアルキル置換基又はフルオロオキシアルキル置換基を有するトリクロロシランとジメチルクロロシランの混合物を滴下するとよい。滴下中の温度は−２０〜１０℃が好適である。温度が１０℃よりも高くなると副反応が増大し目的物の収率が低下するおそれがある。滴下終了後、上記温度範囲を保ちつつ１〜２時間攪拌を継続することにより反応を完結させることができる。
【００１９】
反応終了後、混合物を氷水中に投入して塩酸を希釈し、有機相を水洗して酸分を除去した後、溶媒をストリップすると、本発明の含フッ素有機ケイ素化合物を含有する混合物が得られる。目的とする化合物を単離するには、蒸留、抽出、カラムクロマトグラフィー等の方法が使用できる。
【００２０】
本発明の含フッ素有機ケイ素化合物は、付加反応の架橋剤はもとより、変性用中間体等、種々の用途に利用することができる。
【００２１】
【実施例】
以下、実施例を示し、本発明を具体的に説明するが、本発明は下記の実施例に制限されるものではない。
【００２２】
［実施例１］
温度計、攪拌機を備えた５００ｍｌの四つ口フラスコに３５％塩酸水溶液を２４０ｇ及びテトラヒドロフラン４０ｇを仕込み、冷媒を用いて内部温度が−１２℃になるように冷却した。その後、Ｃ8Ｆ17ＣＨ2ＣＨ2ＳｉＣｌ3８０．０ｇ、ジメチルクロロシラン２６．０ｇ及び１，３−ビストリフルオロメチルベンゼン１２０ｇの混合物を滴下した。滴下中の内部温度は−１２〜−８℃であり、滴下所要時間は１時間であった。滴下終了後、−１２〜−１０℃にて１時間３０分攪拌した。
【００２３】
その後、反応混合物を１Ｌの氷水中に投入し、よく攪拌してから有機相を分離した。有機相をさらに水洗した後、蒸留して溶媒を除去することにより、反応混合物８２．０ｇを得た。
【００２４】
得られた反応混合物を、ガスクロマトグラフィーで分析したところ、下記の３化合物を有することが確認された。
【００２５】
【化７】
0004055397.tif 000007
【００２６】
各化合物の含有率と沸点のデータを示す。
0004055397.tif 000008
【００２７】
下記に単離したＢ成分のＮＭＲスペクトルデーターを示し、図１にＩＲ分析のチャートを示す。
1Ｈ−ＮＭＲ分析結果（ＴＭＳ基準、ｐｐｍ）
0004055397.tif 000009
【００２８】
【発明の効果】
本発明の含フッ素有機ケイ素化合物は、フッ素含有率の高いベースポリマーとの相溶性に優れ、ＳｉＨ基を４個以上有するため、目的の硬さ及びモジュラスの付加反応硬化型ゴムを得るために、架橋剤として有用である。
【００２９】
【図面の簡単な説明】
【図１】  本発明の実施例１におけるＩＲ分析のチャートを示すものである。
【図１】
0004055397.tif 000011